ГИДРОТЕРМИЧЕСКИ СТАБИЛЬНЫЙ КАТАЛИТИЧЕСКИЙ СОСТАВ И СПОСОБ ЕГО ПРИГОТОВЛЕНИЯ

1. Гидротермически стабильный каталитический состав для низкотемпературной газификации углеродсодержащего сырья включающий:
a) аморфный алюмосиликатный носитель; и
b) щелочной металл, импрегнированный в упомянутый аморфный алюмосиликатный носитель.
3
2
2. Каталитический состав по п. 1, который характеризуется объемом пор в диапазоне от 0,1 до 0,9 см/г, площадью поверхности в диапазоне от 40 до 250 м/г, диаметром пор в диапазоне от 125 до 150 Å и индексом истирания в диапазоне от 2 до 8%.
3. Каталитический состав по п. 1, который стабилен при гидротермической дезактивации при температуре в диапазоне от 750 до 850°C в присутствии пара, при этом потеря объема пор составляет в пределах 15%, потеря площади поверхности - в пределах 20%, изменение диаметра пор - 4%, а индекс истирания - в пределах 10%.
4. Каталитический состав по п. 1, в котором массовое отношение оксида кремния к оксиду алюминия в упомянутом алюмосиликатном носителе находится в диапазоне от 0,1 до 1,5.
5. Каталитический состав по п. 1, в котором массовое отношение оксида кремния к оксиду алюминия в упомянутом алюмосиликатном носителе находится в диапазоне от 0,1 до 0,9.
6. Каталитический состав по п. 1, в котором щелочной металл выбран из группы, включающей карбонаты, нитраты, гидроксиды K, Na, Cs, Li.
2
3
7. Каталитический состав по п. 1, в котором щелочной металл, предпочтительно KCO, импрегнируют в упомянутый аморфный алюмосиликатный носитель в количестве от 5 до 60% масс. относительно общего каталитического состава.
8. Каталитический состав по п. 2, в котором упомянутый объем пор, упомянутая площадь поверхности, диаметр пор и упомянутый индекс истирания упомянутого каталитического состава сохраняются после газификации углеродсодержащего сырья при температуре 850°C.
9. Способ приготовления гидротермически стабильного каталитического состава, включающий:
a) смешивание кремнекислой соли с водой для получения щелочного водного раствора;
b) добавление кислотного водного раствора, содержащего от 30 до 40% кислоты в воде, к упомянутому щелочному водному раствору при поддержании значения pH в диапазоне от 8 до 9 для получения осажденного оксида кремния;
c) отделение осажденного оксида кремния для получения кремнекислого осадка;
d) обработка упомянутого кремнекислого осадка кислотным водным раствором соли алюминия для получения первой суспензии;
e) смешивание упомянутой первой суспензии для получения гидратированной алюмосиликатной суспензии со значением pH менее 2;
f) добавление водного раствора натрия алюмината или кальция алюмината к упомянутой гидратированной алюмосиликатной суспензии для получения второй суспензии со значением pH в диапазоне от 4 до 5;
g) фильтрация упомянутой второй суспензии для получения влажного осадка;
h) повторное суспендирование упомянутого влажного осадка в воде для получения суспензии, поддающейся насосной перекачке, с последующим высушиванием упомянутой суспензии распылением для получения аморфного алюмосиликатного носителя со средним размером частиц в диапазоне от 80 до 150 мкм; а также
2
3
2
3
2
3
i) импрегнирование в упомянутый носитель KCO для получения носителя с импрегнированным KCO с последующим высушиванием упомянутого носителя с импрегнированным KCOдля получения гидротермически стабильного каталитического состава.
10. Способ по п. 9, в котором в качестве упомянутой кремнекислой соли используют кремнекислый натрий и/или кремнекислый калий.
11. Способ по п. 9, в котором в качестве упомянутой кислоты используют по меньшей мере одну кислоту из группы, включающей серную кислоту, хлористоводородную кислоту и азотную кислоту.
12. Способ по п. 9, в котором в качестве соли алюминия используют сульфат алюминия и/или хлорид алюминия.
13. Способ по п. 9, в котором упомянутый кислотный водный раствор упомянутой соли алюминия для этапа d) получают путем смешивания упомянутой соли алюминия с 30–40% кислоты.
2
3
14. Способ по п. 9, в котором импрегнирование KCO в упомянутый носитель выполняют методом пропитки по влагоемкости или методом многоэтапного импрегнирования.